Patent ES-2811953-T3 (ES)
Title: Pieza estampada en caliente que tiene una junta soldada y método de fabricación para la pieza estampada en caliente
Inventor: ZENIYA TASUKU
IPC: C21D1/18
Filed: 2015-10-02
Granted: 2021-03-15
Abstract: Un método de producción de una pieza estampada en caliente que tiene una junta soldada según la reivindicación, comprendiendo el método: una etapa de calentamiento para calentar una combinación de láminas de acero a una temperatura de calentamiento de un punto Ac3 de las láminas de acero o más, y una etapa de estampación en caliente para templar y conformar la combinación de láminas calentadas mediante la etapa de calentamiento, y comprendiendo, además, antes de la etapa de calentamiento, una etapa de obtención de la combinación de láminas que tiene una pluralidad de láminas de acero superpuestas, de modo que las superficies de lámina estén enfrentadas entre sí y un primer metal de relleno para soldadura fuerte se coloque en una región predeterminada entre las superficies de dos láminas de acero mutuamente contiguas entre la pluralidad de láminas de acero; o, una etapa de obtención de la combinación de láminas que tiene una pluralidad de láminas de acero superpuestas, de modo que las superficies de lámina estén enfrentadas entre sí y un segundo metal de relleno para soldadura fuerte se coloque en una región predeterminada entre las superficies de dos láminas de acero mutuamente contiguas entre la pluralidad de láminas de acero; teniendo el segundo metal de relleno para soldadura fuerte una temperatura del sólidus superior a la temperatura de calentamiento en la etapa de calentamiento e inferior que la temperatura del sólidus de las láminas de acero, y una etapa de soldadura fuerte para calentar la combinación de láminas a una temperatura superior a una temperatura del líquidus del segundo metal de relleno para soldadura fuerte e inferior a la temperatura del sólidus de las láminas de acero antes de la etapa de calentamiento, enfriar luego a menos de la temperatura del sólidus del segundo metal de relleno para soldadura fuerte para soldar las láminas de acero; en donde el primer metal de relleno para soldadura fuerte tiene una temperatura del líquidus inferior a la temperatura de calentamiento en la etapa de calentamiento, antes del inicio del temple en la etapa de estampación en caliente, el punto Ar3 en la región cercana al primer o segundo metal de relleno para soldadura fuerte en las láminas de acero es más alto que el punto Ar3 de las láminas de acero, y la temperatura de inicio de temple de la combinación de láminas en la etapa de estampación en caliente se hace a una temperatura del punto Ar3 de la lámina de acero o menos y (Ar3-100) °C o más, y en donde el punto Ac3 es la temperatura en el caso expresado por la fórmula de aproximación de la siguiente fórmula (1): Ac3 = -230,5x[C] + 31,6x[Si] - 20,4x[Mn] - 39,8x[Cu] - 18,1x[Ni] - 14,8x[Cr] + 16,8x[Mo] + 912 · · ·(1), en la fórmula (1), [C], [Si], [Mn], [Cu], [Ni], [Cr] y [Mo] son respectivamente los contenidos (% en masa) de carbono, silicio, manganeso, cobre, níquel, cromo y molibdeno; y el punto Ar3 se expresa mediante una aproximación de la siguiente fórmula (3): Ar3 = 902 - 527C - 62Mn + 60Si · · ·(3), en la fórmula (3), C, Mn y Si son respectivamente los contenidos de carbono, manganeso y silicio (% en masa).